МЕЛКОКРИСТАЛЛИЧЕСКИЙ ZSM-5, ЕГО СИНТЕЗ И ПРИМЕНЕНИЕ
CRYPTOCRYSTALLINE ZSM-5, ITS SYNTHESIS AND APPLICATION

По настоящей заявке испрашивается приоритет и преимущества по предварительной заявке US №61/740908, поданной 21 декабря 2012 г., которая во всей своей полноте включена в настоящее изобретение в качестве ссылки.
ОБЛАСТЬ ТЕХНИКИ, К КОТОРОЙ ОТНОСИТСЯ ИЗОБРЕТЕНИЕ
Настоящее изобретение относится к мелкокристаллическому ZSM-5, его синтезу и его применению в качестве адсорбента и катализатора для реакций превращений органических веществ.
УРОВЕНЬ ТЕХНИКИ
Кристаллический ZSM-5 и обычная методика его получения с использованием тетрапропиламмониевых катионов в качестве направляющего реагента для формирования структуры описана в патенте US №3702886 и в патенте US № Re. 29948, полное раскрытие которых включено в настоящее изобретение в качестве ссылки. Обычный ZSM-5 обладает характерной рентгенограммой, с помощью которой его можно отличить от других известных кристаллических веществ, и он является исключительно универсальным катализатором, применимым для целого ряда реакций превращений органических веществ.
Для некоторых катализируемых кислотой реакций, проводимых в присутствии цеолитов, полезно уменьшить диффузионную длину молекул реагента и/или продукта путем использования цеолита, обладающего кристаллами уменьшенного размера и, следовательно, увеличенной площадью наружной поверхности. Это может привести к уменьшению селективности цеолита по отношению к форме взаимодействующих с ним частиц, но для проведения реакций, при которых необходима только высокая активность, это может не быть важным.
Пример мелкокристаллического ZSM-5 раскрыт в патенте US №5240892, где ZSM-5 находится в форме пластинок, обладающих первым и вторым наибольшим размером, составляющим по меньшей мере примерно 0,05 мкм, предпочтительно по меньшей мере примерно 0,1 мкм, и наименьшим третьим размером, составляющим менее примерно 0,02 мкм, предпочтительно менее примерно 0,01 мкм. ZSM-5 обладает сорбционной емкостью по отношению к мезитилену, составляющей по меньшей мере 3,0 мас. %, и его получают с использованием осажденного диоксида кремния в качестве источника диоксида кремния при отсутствии органического направляющего реагента или с использованием н-пропиламина в качестве органического направляющего реагента.
Кроме того, в публикации Chem. Mater. 21 (2009) 641-654, D. Serrano et al. описан синтез кристаллов ZSM-5, обладающих размером от 5 до 10 нм, с использованием двойного шаблона, состоящего из тетрапропиламмониевых (ТПА) ионов и фениламинопропилтриметоксисилана. В этой методике силанизирующий реагент добавляют после того, как гель, использующийся для синтеза, предварительно нагревают в течение небольшого промежутка времени до начала кристаллизации цеолита. На фиг. 1, приведенном в публикации Serrano et al., представлены схематические изображения кристаллизованных продуктов, а на фиг. 2 представлены полученные с помощью ТЭМ (трансмиссионная электронная микроскопия) изображения продукта. Хотя на этих полученных с помощью ТЭМ изображениях видны очень мелкие частицы, порошковая РГГ (рентгенограмма) продукта, полученного в этой публикации, содержит пики, которые являются не таким широкими, как это ожидалось для кристаллов, обладающих размером, составляющим от 5 до 10 нм.
В публикации Ryoo and coworkers "Stable single-unit-cell nanosheets of zeolite MFI as active and long-lived, catalysts", Nature 461, 246-249 (10 September 2009), описан синтез типа ZSM-5, обладающего толщиной, равной толщине одной элементарной ячейки, с использованием одного реагента-шаблона, состоящего из алкильной цепи, содержащей 22 атома углерода, и двух четвертичных аммониевых групп, разделенных метиленовой цепью, содержащей 6 атомов углерода. В этом случае четвертичные аммониевые группы расположены в нанослоях одной элементарной ячейки, которые отделены друг от друга длинными алкильными цепями. На фиг. 3, приведенной в публикации Ryoo et al., представлено схематическое изображение однослойного и многослойного вариантов кристаллов ZSM-5, которые обладают толщиной, равной толщине одной элементарной ячейки.
Общее затруднение, возникающее при выделении многих нанокристаллических продуктов, заключается в том, что, поскольку их агрегаты такие маленькие, то продукты необходимо собирать с использованием методик центрифугирования, а не простого фильтрования. Поэтому их затруднительно получать в крупных масштабах.
Согласно настоящему изобретению установлено, что можно получить новые сверхмелкокристаллические формы ZSM-5. Эти новые сверхмелкокристаллические формы ZSM-5 обладают уникальными порошковыми РГГ и в настоящем изобретении также обозначаются как ЕММ-20. ЕММ-20 можно получить при отношениях Si/Al, находящихся в широком диапазоне (от бесконечности до 10), и их обычно получают в сильно агрегированной форме, что обеспечивает их выделение по обычным методикам фильтрования. ЕММ-20 могут быть применимы в качестве катализатора в реакциях, при проведении которых важны его высокая активность в качестве кислоты и большая площадь поверхности.
КРАТКОЕ ИЗЛОЖЕНИЕ СУЩНОСТИ ИЗОБРЕТЕНИЯ
Одним объектом настоящего изобретения является молекулярное сито, обладающее порошковой рентгенограммой, включающей по меньшей мере следующие элементы:
A
A
A
A
i) первый пик, обладающий максимумом при 8,90 (±0,30) градусах 2-тета, который обладает интенсивностью относительно фона Imax и который пересекает второй пик, обладающий максимумом при 7,96 (±0,30) градусах 2-тета, с образованием локального минимума, который обладает интенсивностью относительно фона Imin, и при этом отношение Imin/Imax составляет > 0,33; и
И) третий пик, обладающий максимумом при 24,0 (±0,30) градусах 2-тета.
B
B
B
B
В одном варианте осуществления третий пик обладает интенсивностью относительно фона Imax и пересекает четвертый пик, обладающий максимумом при 23,2 (±0,20) градусах 2-тета, так, что пересечение третьего и четвертого пиков дает точку перегиба или при этом образуется локальный минимум, который обладает интенсивностью относительно фона Imin, и при этом отношение Imin/Imax составляет > 0,90.
2
B
B
B
B
Другим объектом настоящего изобретения является молекулярное сито, обладающее каркасной структурой ZSM-5 и содержащее кристаллы, обладающие площадью наружной поверхности, определенной по физической адсорбции азота с помощью методики t-plot, равной более 100 м/г, и обладающие рентгенограммой, содержащей сложный пик, обладающий максимум при 24,0 (±0,30) градусах 2-тета, который обладает интенсивностью относительно фона Imax и который пересекает сложный пик, обладающий максимум при 23,2 (±0,20) градусах 2-тета, с образованием локального минимума, который обладает интенсивностью относительно фона Imin, и при этом отношение Imin/Imin составляет > 0,90.
2
Другим объектом настоящего изобретения является молекулярное сито, обладающее каркасной структурой ZSM-5 и содержащее кристаллы, обладающие площадью наружной поверхности, определенной по физической адсорбции азота с помощью методики t-plot, равной более 200 м/г, и обладающие рентгенограммой, содержащей один размытый сложный пик, находящийся в диапазоне от 21,5 до 26° 2-тета.
2
2
В одном варианте осуществления кристаллы обладают площадью наружной поверхности, равной более 250 м/г, и полной площадью поверхности, равной более 525 м/г. В некоторых случаях кристаллы обладают площадью наружной поверхности, превышающей площадь их внутренней поверхности.
В одном варианте осуществления молекулярное сито обладает составом, представленным в виде молярного отношения:
где n равно по меньшей мере примерно 20, X обозначает трехвалентный элемент, такой как алюминий, и Y обозначает четырехвалентный элемент, такой как кремний и/или германий.
Другим объектом настоящего изобретения является способ превращения сырья, содержащего органическое соединение, в продукт реакции превращения, способ включает введение во взаимодействие указанного сырья при условиях проведения реакции превращения органического соединения с катализатором, содержащим активную форму молекулярного сита, описанного в настоящем изобретении.
КРАТКОЕ ОПИСАНИЕ ЧЕРТЕЖЕЙ
На фиг. 1(а) и (б) приведены фрагменты рентгенограмм обычного продукта ZSM-5, полученного в соответствии с патентом US №5240892, в диапазоне от 19 до 26 градусов 2-тета и от 5 до 12 градусов 2-тета соответственно.
На фиг. 2 приведено сравнение рентгенограмм свежесинтезированного продукта примера 2 после кристаллизации в течение 3 дней (верхняя рентгенограмма), в течение 3 дней и 22 ч (расположенная в середине рентгенограмма) и в течение 4 дней (нижняя рентгенограмма).
На фиг. 3 приведено сравнение рентгенограмм продукта примера 2 после кристаллизации в течение 4 дней до прокаливания (верхняя рентгенограмма) и после прокаливания (нижняя рентгенограмма).
На фиг. 4 приведены полученные с помощью сканирующей электронной микроскопии (СЭМ) изображения свежесинтезированного продукта примера 2.
На фиг. 5 приведена рентгенограмма свежесинтезированного продукта примера 3.
На фиг. 6 приведены рентгенограммы свежесинтезированного продукта примера 4 после кристаллизации в течение 24 ч (нижняя рентгенограмма) и в течение 30 ч (верхняя рентгенограмма).
На фиг. 7 приведено сравнение рентгенограмм продукта примера 5 после кристаллизации в течение 1 дня (верхняя рентгенограмма), в течение 2 дней (расположенная в середине рентгенограмма) и в течение 6 дней (нижняя рентгенограмма).
На фиг. 8 приведено сравнение рентгенограмм свежесинтезированных продуктов примера 6.
27
На фиг. 9 приведен спектр Al ВМУ ЯМР (ядерный магнитный резонанс при вращении образца под магическим углом) продукта, полученного в четвертом эксперименте примера 6, полученного с использованием предварительно растворенного пирогенного оксида алюминия.
На фиг. 10 приведены полученные с помощью СЭМ изображения продукта, полученного в четвертом эксперименте примера 6.
На фиг. 11 приведены полученные с помощью трансмиссионной электронной микроскопии (ТЭМ) изображения приготовленного с помощью микротома среза образца продукта, полученного в четвертом эксперименте примера 6.
На фиг. 12 приведена столбцовая диаграмма для образца продукта, полученного в четвертом эксперименте примера 6, иллюстрирующая распределение по размерам каждого кристаллографического ребра кристаллов.
На фиг. 13(а)-(е) приведены рентгенограммы свежесинтезированных продуктов примеров 7-11 соответственно.
На фиг. 14(а)-(f) приведены рентгенограммы свежесинтезированных продуктов примеров 12-17 соответственно.
На фиг. 15(а)-(е) приведены рентгенограммы свежесинтезированных продуктов примеров 19-23 соответственно.
На фиг. 16 приведены полученные с помощью сканирующей электронной микроскопии (СЭМ) изображения свежесинтезированного продукта примера 22.
27
На фиг. 17 приведен спектр Al ВМУ ЯМР продукта примера 22.
На фиг. 18 приведены полученные с помощью СЭМ изображения продукта примера 23.
27
На фиг. 19 приведен спектр Al ВМУ ЯМР продукта примера 23.
На фиг. 20(а)-(с) приведены рентгенограммы свежесинтезированных продуктов примеров 24-26 и на фиг. 20 (d) и (е) приведена рентгенограмма свежесинтезированного и свежепрокаленного продукта примера 27.
На фиг. 21 приведены полученные с помощью СЭМ изображения продукта примера 24.
На фиг. 22(а)-(с) приведены рентгенограммы свежесинтезированных продуктов примеров 28, 29 и 31 соответственно.
ПОДРОБНОЕ ОПИСАНИЕ ИЗОБРЕТЕНИЯ
В настоящем изобретении описаны новые сверхмелкокристаллические формы ZSM-5, которые обладают специфической порошковой РГГ и обозначены как ЕММ-20.
Так же, как и синтезированный по обычной методике, например, в присутствии тетрапропиламмониевых катионов, как это описано в патенте US №3702886 и в патенте US № Re. 29948, типичный образец ZSM-5 обладает порошковой рентгенограммой, содержащей характеристические линии, приведенные ниже в таблице 1:
o
Рентгенографические данные, приведенные в настоящем изобретении, получали с помощью дифракционной системы Panalytical X'Pert Pro, снабженной многоканальным детектором Xcelerator, включающим германиевый твердофазный детектор, с использованием излучения меди K-альфа. Данные по дифракции получали с помощью ступенчатого сканирования по 0,02 градусов 2-тета, где тета является брегговским углом, и эффективное время подсчета импульсов на каждом шаге составляло 2 с. Межплоскостные расстояния, значения d, рассчитывали в ангстремах и относительные интенсивности линий, I/I, означало отношение интенсивности пика к интенсивности самой интенсивной линии относительно фона. Интенсивности не корректировали на эффекты Лоренца и поляризационные эффекты. Относительные интенсивности обозначены символами vs=очень интенсивный (75-100), s=интенсивный (50-74), m=средней интенсивности (25-49) и w=низкой интенсивности (0-24).
Известно, что некоторые линии на рентгенограммах цеолитов проявляют тенденцию к уширению при уменьшении соответствующего размера кристалла цеолита, при этом может начаться перекрывание соседних линий и вследствие этого они проявляются в виде лишь частично разрешенных пиков или в виде неразрешенных пиков. В некоторых вариантах осуществления ZSM-5, описанных в настоящем изобретении, это уширение линий приводит к тому, что на рентгенограмме наблюдается только один размытый сложный пик, находящийся в диапазоне от 21,5 до 26 градусов 2-тета (межплоскостное расстояние, d, находится в диапазоне от 4,13 до 3,42 ). В таких случаях максимум сложного пика, находящийся около 24,0±0,30 градусов 2-тета, и максимум сложного пика, находящийся около 24,4±0,30 градусов 2-тета, проявляются в виде плеча или они являются частью большого размытого сложного пика, обладающего максимумом около 23,2 (±0,20) градусов 2-тета.
На порошковой рентгенограмме типичного (более крупные кристаллиты) образца ZSM-5 сложный пик, обладающий максимумом около 23,2 градусов 2-тета, и сложный пик, обладающий максимумом около 24,0 градусов 2-тета, пересекаются с образованием четко различимого локального минимума [см. фиг. 1(a)]. В этих типичных образцах ZSM-5 отношение относительной интенсивности за вычетом фонового значения этого локального минимума (Imin) к относительной интенсивности за вычетом фонового значения сложного пика около 24,0 градусов 2-тета (Imax) составляет менее 0,40 и для необработанного цеолита, и для прокаленного цеолита. В одном варианте осуществления сверхмелкокристаллического материала, предлагаемого в настоящем изобретении, локальным минимум может быть четко виден на сложном пике около 24,0 градусов 2-тета [например, фиг. 3, продукт примера 2], но в этом примере отношение Imin/Imax составляет > 0,90. В другом варианте осуществления кристаллы становятся такими мелкими и происходит такое существенное уширение пиков, что пик, обладающий максимумом около 24,0 градусов 2-тета, или наблюдается в виде точки перегиба на большом размытом сложном пике, обладающем максимумом около 23,2 (±0,20) градусов 2-тета [например, фиг. 7, нижняя рентгенограмма], или на сложном пике невозможно увидеть локального минимума или точки перегиба около 24,0 (±0,30) градусов 2-тета [фиг.8, верхняя рентгенограмма]. В этих крайних случаях значение отношения Imin/Imax приближается к 1,0.
Аналогичным образом, в типичных образцах ZSM-5 сложный пик, обладающий максимумом около 7,96 (±0,30) градусов 2-тета, и сложный пик, обладающий максимумом около 8,90 (±0,30) градусов 2-тета, пересекаются с образованием четко различимого локального минимума [см. фиг. 1(b)], отношение относительной интенсивности за вычетом фонового значения этого локального минимума (Imin) к относительной интенсивности за вычетом фонового значения сложного пика около 8,90 градусов 2-тета (Imax) составляет менее 0,20 и для необработанного цеолита, и для прокаленного цеолита. В отличие от этого, для сверхмелкокристаллического материала, предлагаемого в настоящем изобретении, полученного в примере 2 (см. рентгенограмму, приведенную на фиг. 3), отношение Imin/Imax составляет > 0,33. В другом варианте осуществления (сверхмелкие кристаллы) отношение Imin/Imax составляет по меньшей мере 0,40. Следует принимать во внимание, что в случаях, когда могут проявляться предпочтительные ориентационные эффекты, следует обеспечить сведение к минимуму влияние этих эффектов на рентгенограммы.
2
2
2
2
2
2
В вариантах осуществления сверхмелких кристаллов, предлагаемых в настоящем изобретении, кристаллы ZSM-5 обычно обладают площадью наружной поверхности, равной более 200 м/г, в некоторых случаях равной более 250 м/г, и даже более 300 м/г и полной площадью поверхности, равной более 500 м/г, в некоторых случаях равной более 600 м/г и даже более 650 м/г. В одном варианте осуществления кристаллы ZSM-5 обладают площадью наружной поверхности, превышающей площадь их внутренней поверхности. Все значения площадей поверхности определяют на основании результатов, полученных для физической адсорбции азота с помощью методики t-plot. Подробное описание этой методики приведено в публикации Lippens, B.C. and deBoer, J.H., "Studies on pore systems in catalysts: V. The t method", J. Catal., 4, 319 (1965), полное содержание которой включено в настоящее изобретение в качестве ссылки.
Следует понимать, что для такого сверхмелкокристаллического материала для подтверждения того, что материал обладает структурой ZSM-5, исследование с помощью рентгенографии может оказаться недостаточным и в таких случаях для подтверждения того, что материал обладает структурой ZSM-5, может оказаться необходимым использование других методик анализа, таких как трансмиссионная электронная микроскопия высокого разрешения и дифракция электронов.
Кристаллы ZSM-5, описанные в настоящем изобретении, обладают составом, представленным в виде молярного отношения:
где n равно по меньшей мере примерно 20, X обозначает трехвалентный элемент, предпочтительно алюминий, и Y обозначает четырехвалентный элемент, где предпочтительно, если Y обозначает кремний и/или германий.
Кристаллы ZSM-5, описанные в настоящем изобретении, можно получить из смеси для синтеза, содержащей источники воды, щелочного или щелочноземельного металла (М), гидроксильных ионов, оксида четырехвалентного элемента Y, необязательно трехвалентного элемента X и направляющий реагента для формирования структуры (Q), выбранный из числа одного или большего количества следующих: 1,4-бис(N-пентилпирролидиний)бутановые дикатионы, 1,5-бис(N-пентилпирролидиний)пентановые дикатионы или 1,6-бис(N-пентилпирролидиний)гексановые дикатионы, и эта смесь для синтеза обладает составом, выраженным молярными отношениями оксидов, находящимися в следующих диапазонах:
Подходящие источники четырехвалентного элемента Y зависят от выбранного элемента Y, но в предпочтительных вариантах осуществления, в которых Y обозначает кремний и/или германий, включают коллоидные суспензии диоксида кремния, тонкодисперсные диоксиды кремния, осажденный диоксид кремния, пирогенный диоксид кремния, силикаты щелочных металлов, тетраалкилортосиликаты и оксид германия. Если он содержится, то трехвалентным элементом X обычно является алюминий и подходящие источники алюминия включают гидратированный оксид алюминия и растворимые в воде соли алюминия, такие как нитрат алюминия. Объединенные источники алюминия и кремния могут включать глины или обработанные глины, такие как метакаолин. Также можно использовать другие объединенные источники X и Y, включающие алюмосиликатные цеолиты, такие как цеолит Y.
Подходящими источниками Q являются гидроксиды и/или соли соответствующих дичетвертичных аммониевых соединений. Хотя предполагается, что сами соединения являются новыми, их легко можно синтезировать по реакции N-пентилпирролидина с 1,4-дибромбутаном, 1,5-дибромпентаном или 1,6-дибромгексаном.
В некоторых вариантах осуществления в смеси для синтеза также можно использовать затравочные кристаллы молекулярного сита, например ZSM-5, полученного в предыдущем синтезе, предпочтительно в количестве, составляющем от 0,01 до 10000 мас. ч../млн, например, от 100 до 5000 мас. ч./млн в пересчете на смесь для синтеза.
Кристаллизацию ZSM-5 из указанной выше смеси для синтеза можно провести в статических условиях или при перемешивании в подходящем сосуде для проведения реакции, таком как, например, полипропиленовая емкость, или покрытые тефлоном, или изготовленные из нержавеющей стали автоклавы, при температуре, равной от примерно 80 до примерно 200°C, в течение времени, достаточного для протекания кристаллизации при использующейся температуре, например, от примерно 1 до примерно 21 дня. Затем кристаллы отделяют от жидкости и извлекают.
2
3
2
В степени, достаточной и зависящей от молярного отношения XO/YO в материале, любые катионы щелочных или щелочноземельных металлов в свежесинтезированном ZSM-5 можно заменить по методике, хорошо известной в данной области техники путем ионного обмена с другими катионами. Предпочтительные заменяющие катионы включают ионы металлов, ионы водорода, предшественник водорода, например аммониевые ионы, и их смеси. Особенно предпочтительными катионами являются те, которые обеспечивают каталитическую активность для некоторых реакций превращения углеводородов. Они включают водород, редкоземельные металлы и металлы групп 2-15 Периодической системы элементов. При использовании в настоящем изобретении схема нумерации групп Периодической системы элементов является такой, которая описана в публикации Chemical and Engineering News, 63(5), 27 (1985).
Свежесинтезированный ZSM-5 также можно подвергнуть обработке для удаления части или всего органического направляющего реагента Q, использующегося при его синтезе. Это обычно выполняют путем термической обработки, при которой свежесинтезированный материал нагревают при температуре, равной не менее примерно 370°C, в течение по меньшей мере 1 мин и обычно в течение не более 20 ч. Хотя для термической обработки можно использовать давление, меньшее, чем атмосферное, по соображениям удобства желательно использовать атмосферное давление. Термическую обработку можно провести при температуре, равной примерно до 925°C. Альтернативно, органический направляющий реагент Q можно удалить путем обработки озоном (см., например, Parikh et al., Microporous and Mesoporous Materials 76 (2004) 17-22). He содержащий органических примесей продукт, предпочтительно в формах металла, водорода и аммониевых формах, является особенно подходящим для катализа реакций превращения некоторых органических соединений, например, углеводородов.
Молекулярное сито, предлагаемое в настоящем изобретении, можно тщательно объединить с гидрирующим компонентом, таким как молибден, вольфрам, рений, никель, кобальт, хром, марганец или благородный металл, такой как платина или палладий, если необходимо провести гидрирование-дегидрирование. Такой компонент можно ввести в композицию (1) путем сокристаллизации, (2) путем обмена в композиции в той степени, в которой элемент группы IIIA, например, алюминий, содержится в структуре, (3) путем введения в нее путем пропитки, или (4) путем тщательного механического перемешивания с ней. Такой компонент можно ввести в нее или на нее, например, в случае платины, путем обработки силиката раствором, содержащим ион платины. Таким образом, подходящие для этой цели соединения платины включают платинохлористоводородную кислоту, хлорид платины(II) и различные соединения, содержащие комплекс платины с амином.
При использовании в качестве адсорбента или в качестве катализатора молекулярное сито, предлагаемое в настоящем изобретении, необходимо дегидратировать по меньшей мере частично. Это можно провести путем нагревания при температуре, находящейся в диапазоне от примерно 200 до примерно 370°C, в такой атмосфере, как воздух, азот и т.п., и при атмосферном, большем, чем атмосферное, или меньшем, чем атмосферное давлении в течение от 30 мин до 48 ч. Дегидратирование также можно провести при комнатной температуре, просто помещая ZSM-5 в вакуум, но для обеспечения достаточной степени дегидратации необходимо больше времени.
ZSM-5, описанный в настоящем изобретении, можно использовать в качестве адсорбента или, в особенности в форме алюмосиликата, в качестве катализатора для катализа самых различных реакций превращения органических соединений, включая многие коммерчески/промышленно важные. Примерами реакций химического превращения соединений, которые можно катализировать с помощью ZSM-5, являются те, при проведении которых важны его высокая активность в качестве кислоты и большая площадь поверхности.
Как и в случае многих катализаторов, может быть желательным включение ZSM-5, предлагаемого в настоящем изобретении, в другой материал, стойкий при нагревании и других условиях, использующихся в реакциях превращения органических соединений. Такие материалы включают активные и неактивные материалы и синтетические или природные цеолиты, а также неорганические материалы, такие как глины, диоксид кремния и/или оксиды металлов, такие как оксид алюминия. Последний может быть природным или находиться в форме гелеобразных осадков или гелей, включая смеси диоксида кремния и оксидов металлов. Применение материала вместе с ZSM-5, предлагаемым в настоящем изобретении, т.е. в объединении с ним или при его присутствии во время синтеза нового кристалла, который является активным, может менять степень превращения и/или селективность катализатора в некоторых реакциях превращения органических соединений. Неактивные материалы удобно использовать в качестве разбавителей для регулирования степени превращения в данной реакции, так что продукты можно получить экономичным и надлежащим образом без использования других средств регулирования скорости реакции. Эти материалы можно включать в природные глины, например бентонит и каолин, для повышения прочности катализатора по отношению к раздавливанию при промышленных условиях эксплуатации. Указанные материалы, т.е. глины, оксиды и т.п., выступают в качестве связующих для катализатора. Желательно получить катализатор, обладающий хорошей прочностью по отношению к раздавливанию, поскольку при промышленном применении желательно предупредить разрушение катализатора с образованием порошкообразных материалов. Эти глины и/или оксидные связующие обычно используют только для повышения прочности катализатора по отношению к раздавливанию.
Природные глины, которые можно объединить в композицию с ZSM-5, предлагаемым в настоящем изобретении, включают семейства монтмориллонита и каолина и эти семейства включают суббентониты и каолины, известные под названиями глины Dixie, McNamee, Georgia и Florida, или другими, и в которых основным минеральным компонентом является галлуазит, каолинит, диккит, накрит или аноксит. Такие глины можно использовать в неочищенном виде, в котором они были добыты, или сначала подвергнуть прокаливанию, кислотной обработке или химической модификации. Связующие, применимые для объединения в композицию с ZSM-5, также включают неорганические оксиды, такие как диоксид кремния, диоксид циркония, диоксид титана, оксид магния, оксид бериллия, оксид алюминия и их смеси.
В дополнение к указанным выше материалам, ZSM-5, предлагаемый в настоящем изобретении, также можно объединить в композицию с пористым матричным материалом, таким как диоксид кремния-оксид алюминия, диоксид кремния-оксид магния, диоксид кремния-диоксид циркония, диоксид кремния-диоксид тория, диоксид кремния-оксид бериллия, диоксид кремния-диоксид титана, а также с трехкомпонентными композициями, такими как диоксид кремния-оксид алюминия-диоксид тория, диоксид кремния-оксид алюминия-диоксид циркония, диоксид кремния-оксид алюминия-оксид магния и диоксид кремния-оксид магния-диоксид циркония.
Относительные содержания ZSM-5 и матричного неорганического оксида могут меняться в широких пределах, так что содержание ZSM-5 находится в диапазоне от примерно 1 до примерно 90 мас. % и чаще предпочтительно, если композицию готовят в форме гранул, содержание которых находится в диапазоне от примерно 2 до примерно 80 мас. % в пересчете на массу композиционного материала.
Настоящее изобретение будет подробнее описано со ссылкой на приведенные ниже примеры и прилагаемые чертежи.
Пример 1: Получение С4-диквата N-пентилпирролидина
Сначала получали N-пентилпирролидин путем восстановительного аминирования пентаналя с использованием пирролидина по следующей методике.
500 мл Тетрагидрофурана (ТГФ) помещали в колбу для отсасывания объемом 1 л, снабженную патрубком для подачи азота. 31,9 г Пентаналя (0,37 моля) и затем 24,9 г пирролидина (0,35 моля) смешивали с ТГФ. Подачу азота прекращали и к раствору порциями по 5-10 г добавляли 100 г порошкообразного триацетоксиборогидрида натрия. Во время добавления проводили энергичное перемешивание, чтобы порошок не образовывал комки на дне сосуда и обеспечивалось эффективное перемешивание суспензии. После каждого добавления порошкообразного триацетоксиборогидрида натрия перед следующим добавлением порошка смесь выдерживали в течение достаточного времени, чтобы получить однородную суспензию. После добавления всего порошка включали подачу азота. Через 2 дня продукт обрабатывали путем нейтрализации суспензии с помощью медленного добавления 275 г 24% раствора гидроксида калия (KOH). Затем продукт экстрагировали из полученного раствора пентаном. Затем органическую фракцию отделяли с помощью делительной воронки и сушили над безводным сульфатом магния. Затем полученный амин отделяли путем выпаривания растворителей, ТГФ и пентана, в роторном испарителе при пониженном давлении.
1
13
С4-Дикват получали по реакции N-пентилпирролидина и 1,4-дибромбутана. В тефлоновой вставке объемом 125 мл 20,0 г N-пентилпирролидина (0,14 моля) добавляли к 65 мл ацетонитрила. К смеси добавляли 13,93 г 1,4-дибромбутана (0,064 моля). Затем сосуд закрывали, герметизировали в стальном автоклаве Парра и затем нагревали при 80°C в течение 4 дней. Затем осадившиеся твердые вещества собирали фильтрованием и промывали ацетоном. После промывки ацетоном из фильтрата осаждали дополнительное количество продукта. Затем объединенные твердые вещества промывали эфиром и им давали высохнуть. Полный выход чистого продукта составлял 18,8 г. Данные Н и С ЯМР свидетельствовали о том, что продукт являлся чистым. Затем дибромид с помощью ионного обмена превращали в гидроксидную форму путем его растворения в воде и пропускания через колонку Dowex с гидроксидной ионообменной смолой LCNG. Концентрацию водного раствора определяли титрованием стандартным 0,1 н. раствором хлористоводородной кислоты (HCl).
С5- и С6-Дикват N-пентилпирролидина получали аналогичным образом с использованием 1,5-дибромпентанаи 1,6-дибромгексана соответственно вместо 1,4-дибромбутана.
Пример 2: Синтез ZSM-5 с использованием С4-диквата N-пентилпирролидина
-
Этот синтез проводили с использованием полученного с помощью ионного обмена гидроксида С4-диквата N-пентилпирролидина (получали по реакции 1,4-дибромбутана с N-пентилпирролидином). 55,1 г Раствора диквата ([ОН]=1,02 ммоль/г) смешивали с 49,1 г 1 н. раствора KOH и 22,4 г деионизированной воды. Добавляли 1,59 г пирогенного оксида алюминия и смесь тщательно перемешивали и получали однородную суспензию. Затем 41,6 г коллоидного диоксида кремния Ludox AS-40 смешивали с суспензией. Смесь помещали в тефлоновую вставку и герметизировали в автоклаве Парра объемом 300 мл, снабженном верхним перемешивающим устройством. Скорость верхнего перемешивающего устройства устанавливали равной 150 об/мин. Гель нагревали при 160°C в течение 4 ч. Через 3 дня из автоклава отбирали образец (в оперативном режиме) и его обрабатывали для анализа с помощью порошковой рентгенографии (РГГ). Продукт представлял собой преимущественно слоистую фазу с интенсивным пиком при 4,5 градусах 2-тета, содержащую следовые количества сверхмелкокристаллического ZSM-5. Затем температуру понижали до 150°C. Еще через 22 ч при 150°C продукт представлял собой сверхмелкокристаллический ZSM-55, содержащий небольшие количества слоистых примесей. Еще через 2 ч продукт представлял собой чистый ZSM-5. На фиг. 2 приведено сравнение порошковых РГГ последовательности исследованных образцов, полученных через 3 дня, за 2 ч до завершения и после завершения (через 4 дня).
Затем продукт, полученный после проведения синтеза в течение 4 дней, выделяли фильтрованием, промывали с помощью по меньшей мере 500 мл деионизированной воды, промывали ацетоном и сушили в вакуумном сушильном шкафу при 60°C в течение ночи. Затем цеолит прокаливали в муфельной печи следующим образом: нагревали в токе азота в течение 2 ч от температуры окружающей среды до 400°C, поддерживали эту температуру в течение 15 мин, заменяли ток газа на ток воздуха, в течение 2 ч повышали температуру от 400°C до 600°C, поддерживали температуру равной 600°C в течение 2 ч и затем печи давали охладиться до температуры окружающей среды. На фиг. 3 приведено сравнение порошковых РГГ необработанного продукта и прокаленного продукта.
Полученные с помощью сканирующей электронной микроскопии (СЭМ) изображения необработанного продукта, полученного после проведения синтеза в течение 4 дней, приведены на фиг. 4 и из них видно, что объемный материал является кристаллическим. Из полученных с помощью трансмиссионной электронной микроскопии (ТЭМ) изображений кристаллов видно, что кристаллы представляют собой сверхмелкие первичные кристаллиты, обладающие пластинчатой морфологией и размер ребер пластин составляет примерно 20-60 нм. Из изображений, приготовленных с помощью микротома срезов этих кристаллов, видно, что частицы обладают толщиной, равной менее 100 . Кристаллиты агрегированы и образуют более крупные вторичные частицы, обладающие средним размером, составляющим примерно 1 мкм.
2
2
2
Прокаленный продукт, полученный после проведения синтеза в течение 4 дней, с помощью ионного обмена превращали в аммониевую форму путем добавления 7,0 г цеолита к раствору, содержащему такую же массу нитрата аммония (7,0 г) и в 10 раз большую массу деионизированной воды (70 г). Суспензию помещали в полипропиленовую бутыль и нагревали в паровой камере при 98°C в течение ночи. Затем цеолит отфильтровывали и промывали с помощью по меньшей мере 300 мл деионизированной воды. Цеолит превращали в кислотную форму путем прокаливания цеолита следующим образом: нагревали в течение 2 ч от температуры окружающей среды до 500°C, поддерживали эту температуру в течение 4 ч и затем печи давали охладиться почти до температуры окружающей среды. Анализ результатов исследования физической адсорбции азота с помощью методики t-plot показал, что образец обладает площадью наружной поверхности, равной 124 м/г, и объемом микропор, равным 0,13 см/г (площадь внутренней поверхности равна 318 м/г).
Пример 3: Синтез ZSM-5 с использованием С5-диквата N-пентилпирролидина
-
Этот синтез проводили с использованием полученного с помощью ионного обмена гидроксида С5-диквата N-пентилпирролидина (получали по реакции 1,5-дибромбутана с N-пентилпирролидином). 87,2 г Раствора диквата ([ОН]=0,58 ммоль/г) смешивали с 44,03 г 1 н. раствора KOH. Добавляли 1,05 г пирогенного оксида алюминия, смесь перемешивали и получали однородную суспензию. Затем 37,7 г коллоидного диоксида кремния Ludox AS-40 смешивали с суспензией. Смесь помещали в тефлоновую вставку и герметизировали в автоклаве Парра объемом 300 мл, снабженном верхним перемешивающим устройством. Скорость верхнего перемешивающего устройства устанавливали равной 150 об/мин. Гель нагревали при 160°C в течение 4 ч. Через 24 ч из автоклава отбирали образец (в оперативном режиме) и его обрабатывали для анализа с помощью порошковой РГГ. Продукт представлял собой чистый (по данным РГГ) сверхмелкокристаллический ZSM-5. На фиг. 5 приведена порошковая РГГ продукта.
Пример 4: Синтез ZSM-5 с использованием С5-диквата N-пентилпирролидина
-
5,21 г Раствора диквата, использовавшегося в примере 3 ([ОН]=0,58 ммоль/г), смешивали с 2,63 г 1 н. раствора KOH. Добавляли 0,063 г пирогенного оксида алюминия SpectrA (Cabot) и смесь тщательно перемешивали и получали однородную суспензию. Затем 2,25 г коллоидного диоксида кремния Ludox AS-40 смешивали с суспензией. Смесь помещали в тефлоновую вставку и герметизировали в автоклаве Парра объемом 23 мл. Автоклав помещали во вращающуюся печь при 150°С и переворачивали со скоростью, равной 50 об/мин. Гель нагревали в течение 24 ч и затем вынимали и отбирали образец. Затем автоклав помещали обратно в печь и нагревали в течение еще 6 ч. Продукт, полученный после нагревания в течение всего 30 ч, представлял собой сверхмелкокристаллический ZSM-5, содержащий небольшое количество оставшегося аморфного вещества. На фиг. 6 приведены порошковые РГГ продуктов.
Пример 5: Синтез ZSM-5 с использованием С5-диквата N-пентилпирролидина
Повторяли процедуру, описанную в примере 3, за исключением того, что при проведении синтеза поддерживали температуру, равную 130°C. Через 24 ч из реакционной смеси отбирали образец и по данным РГГ продукт являлся аморфным. Через 2 дня продукт все еще являлся аморфным, но образовывалось некоторое количество ZSM-5. После нагревания в течение всего 6 дней из реакционной смеси повторно отбирали образец. РГГ продукта свидетельствовала о том, что он представлял собой чистый сверхмелкокристаллический ZSM-5. На фиг. 7 приведены порошковые РГГ образцов, отобранных после нагревания в течение 1, 2 и 6 дней.
Пример 6: Синтез ZSM-5 с использованием С5-диквата N-пентилпирролидина
Проводили 4 дополнительных повторных эксперимента в соответствии с процедурой, описанной в примере 3. В первом эксперименте кристаллизацию проводили при 160°C в течение 66 ч, тогда как во втором и в третьем экспериментах кристаллизацию проводили при 150°C в течение 30 ч и при 130°C в течение 5 дней соответственно. В четвертом эксперименте пирогенный оксид алюминия повторно растворяли в растворе смеси KOH/дикват путем нагревания смеси при 160°C в течение примерно 45 мин, затем добавляли диоксид кремния. Затем проводили кристаллизацию путем нагревания при 130°C в течение 7 дней и последующего нагревания при 150°C в течение 6 дней. Результаты приведены на фиг. 8 и они свидетельствуют о том, что понижение температуры приводит к существенному уменьшению размеров кристаллов продукта, о чем свидетельствует уширение пика на порошковой РГГ.
2
3
2
27
Продукт, полученный в четвертом эксперименте, прокаливали так, как описано в примере 1, и исследовали физическую адсорбцию азота. Анализ результатов по методике t-plot показал, что продукт обладает площадью внутренней поверхности, равной 247 м/г (объем микропор равен 0,107 см/г), и площадью наружной поверхности, равной 370 м/г. Спектр Al ВМУ ЯМР продукта, полученного в четвертом эксперименте, приведен на фиг. 9 и из него видно, что прокаленный продукт содержит > 95% тетраэдрического алюминия. В отличие от этого продукт, полученный путем синтеза без предварительного растворения пирогенного оксида алюминия (см. пример 4), содержит только примерно 10% тетраэдрического алюминия.
Полученные с помощью СЭМ изображения продукта, полученного в четвертом эксперименте, приведены на фиг. 10. Из полученных с помощью ТЭМ изображений, приведенных на фиг. 11(a) и (б), видно, что многие кристаллы являются вытянутыми, их длина обычно составляет менее 30 нм и их ширина составляет менее 10 нм. На других полученных с помощью ТЭМ изображениях (фиг. 11(в)) видны более изотропные кристаллы, обладающие меньшей длиной (10-20 нм), чем приведенные на фиг. 11(a) и (б). Средняя и медианная длина составляли 15 и 14 нм соответственно и средняя и медианная ширина составляли 8,2 и 8,0 нм соответственно.
На фиг. 11(г) приведено полученное с помощью ТЭМ изображение приготовленного с помощью микротома среза образца продукта, полученного в четвертом эксперименте. Из изображений приготовленных с помощью микротома срезов кристаллов определяли толщину кристаллов; кристаллы в основном обладали размером, составляющим 5-7 нм. Средняя и медианная толщина составляли 6,4 и 6,0 нм соответственно. Приведенная на фиг. 12 столбцовая диаграмма иллюстрирует распределение по размерам для каждого кристаллографического ребра кристаллов.
Пример 7: Синтез ZSM-5 с использованием С5-диквата N-пентилпирролидина
В тефлоновой вставке для стального автоклава Парра объемом 23 мл готовили раствор путем смешивания 5,21 г раствора гидроксида С5-диквата N-пентилпирролидина ([ОН]=0,58 ммоль/г) с 2,63 г 1 н. раствора KOH. 0,063 г Пирогенного оксида алюминия SpectrAl (Cabot) смешивали с раствором и получали однородную суспензию. Затем сосуд закрывали, герметизировали в автоклаве объемом 23 мл и при переворачивании (~ 50 об/мин) нагревали в конвекционной печи при 160°C в течение примерно 45 мин для растворения большей части оксида алюминия. Затем реактор охлаждали и 2,25 г коллоидного диоксида кремния Ludox AS-40 смешивали с суспензией. Затем сосуд закрывали, герметизировали в автоклаве объемом 23 мл и при переворачивании (~ 50 об/мин) нагревали в конвекционной печи при 160°C в течение 8 дней. Затем твердые вещества отделяли путем фильтрования на воронке Бюхнера при промывке деионизированной водой и сушили в сушильном шкафу при 100°C. На фиг. 13(a) приведена порошковая РГГ продукта.
Пример 8: Синтез ZSM-5 с использованием С5-диквата N-пентилпирролидина
Повторяли процедуру, описанную в примере 7, за исключением того, что добавляли 0,04 г затравочных кристаллов этого образца и гель нагревали в течение всего 6 дней вместо 8 дней. Порошковая РГГ, приведенная на фиг. 13(b), свидетельствует о том, что продукт представляет собой обладающий сверхмелкокристаллический ZSM-5, содержащий следовые количества МСМ-68.
Пример 9: Синтез ZSM-5 с использованием С6-диквата N-пентилпирролидина
В тефлоновой вставке для стального автоклава Парра объемом 23 мл готовили раствор путем смешивания 3,51 г раствора гидроксида С6-диквата N-пентилпирролидина ([ОН]=0,86 ммоль/г) с 2,63 г 1 н. раствора KOH. 0,063 г Пирогенного оксида алюминия SpectrAl (Cabot) смешивали с раствором и получали однородную суспензию. Затем сосуд закрывали, герметизировали в автоклаве объемом 23 мл и при переворачивании (~ 50 об/мин) нагревали в конвекционной печи при 160°C в течение примерно 45 мин для растворения большей части оксида алюминия. Затем реактор охлаждали и 2,25 г коллоидного диоксида кремния Ludox AS-40 смешивали с суспензией. Затем сосуд закрывали, герметизировали в автоклаве объемом 23 мл и при переворачивании (~ 50 об/мин) нагревали в конвекционной печи при 125°С в течение 9 дней. Затем твердые вещества отделяли путем фильтрования на воронке Бюхнера при промывке деионизированной водой и сушили в сушильном шкафу при 100°C. На фиг. 13(c) приведена порошковая РГГ продукта.
2
2
2
Цеолит нагревали в муфельной печи в атмосфере азота от температуры окружающей среды до 400°C при скорости нагрева, равной 4°C/мин, затем нагревали на воздухе до 600°C при скорости нагрева, равной 4°C/мин, и выдерживали на воздухе при 600°С в течение 2 ч. Образец охлаждали до температуры окружающей среды, затем его с помощью ионного обмена превращали в аммониевую форму путем добавления цеолита к обладающей в 10 раз большей массой воде и добавляли эквивалентную массу нитрата аммония. Ионный обмен с получением аммониевой формы проводили в паровой камере при температуре, равной 98-99°C, в течение ночи. Затем цеолит отфильтровывали и тщательно промывали деионизированной водой для удаления избытка соли. Затем цеолит прокаливали при 500°C и получали полностью кислотную форму цеолита. Анализ результатов исследования физической адсорбции азота с помощью методики t-plot показал, что образец обладает площадью наружной поверхности, равной 222 м/г, и объемом микропор, равным 0,14 см/г (площадь внутренней поверхности равна 326 м/г).
Пример 10: Синтез ZSM-5 с использованием С6-диквата N-пентилпирролидина
В тефлоновой вставке для стального автоклава Парра объемом 23 мл готовили раствор путем смешивания 3,51 г раствора гидроксида С6-диквата N-пентилпирролидина ([ОН] 0,86 ммоль/г) с 0,15 г 50% раствора KOH. 0,063 г Пирогенного оксида алюминия SpectrAl (Cabot) смешивали с раствором и получали однородную суспензию. Затем сосуд закрывали, герметизировали в автоклаве объемом 23 мл и при переворачивании (~ 50 об/мин) нагревали в конвекционной печи при 160°C в течение примерно 45 мин для растворения большей части оксида алюминия. Затем реактор охлаждали и 2,25 г коллоидного диоксида кремния Ludox AS-40 смешивали с суспензией. Добавляли 0,04 г затравочных кристаллов продукта, полученного в примере 7. Затем сосуд закрывали, герметизировали в автоклаве объемом 23 мл и при переворачивании (-50 об/мин) нагревали в конвекционной печи при 125°C в течение 14 дней и затем при 140°C в течение еще 4 дней. Затем твердые вещества отделяли путем фильтрования на воронке Бюхнера при промывке деионизированной водой и сушили в сушильном шкафу при 100°C. Порошковая РГГ продукта приведена на фиг.13(d).
Пример 11: Синтез ZSM-5 с использованием С6-диквата N-пентилпирролидина
В тефлоновой вставке для стального автоклава Парра объемом 23 мл готовили раствор путем смешивания 3,51 г раствора гидроксида С6-диквата N-пентилпирролидина ([ОН]=0,86 ммоль/г) с 2,63 г 1 н. раствора KOH. 0,097 Тригидрата оксида алюминия Alcoa-C31 смешивали с раствором и получали однородную суспензию. Затем сосуд закрывали, герметизировали в автоклаве объемом 23 мл и при переворачивании (~ 50 об/мин) нагревали в конвекционной печи при 160°C в течение примерно 45 мин для растворения большей части оксида алюминия. Затем реактор охлаждали и 2,25 г коллоидного диоксида кремния Ludox AS-40 смешивали с суспензией. Затем сосуд закрывали, герметизировали в автоклаве объемом 23 мл и при переворачивании (~ 50 об/мин) нагревали в конвекционной печи при 140°C в течение 7 дней. Затем твердые вещества отделяли путем фильтрования на воронке Бюхнера при промывке деионизированной водой и сушили в сушильном шкафу при 100°C. Порошковая РГГ продукта приведена на фиг. 13(e).
Пример 12: Синтез боросиликатного ZSM-5 с использованием С6-диквата N-пентилпирролидина
В тефлоновой вставке для стального автоклава Парра объемом 23 мл готовили раствор путем смешивания 3,51 г раствора гидроксида С6-диквата N-пентилпирролидина ([ОН] 0,86 ммоль/г) с 2,63 г 1 н. раствора KOH. Затем 0,046 г борной кислоты растворяли в растворе гидроксида. Затем добавляли 2,25 г Ludox AS-40, перемешивали и получали однородную суспензию. Затем сосуд закрывали, герметизировали в автоклаве объемом 23 мл и нагревали в конвекционной печи в статических условиях при 100°C в течение 9 дней. Затем твердые вещества отделяли путем фильтрования на воронке Бюхнера при промывке деионизированной водой и сушили в сушильном шкафу при 100°C. Порошковая РГГ продукта приведена на фиг. 14(a).
Пример 13: Синтез боросиликатного ZSM-5 с использованием С6-диквата N-пентилпирролидина
Повторяли процедуру, описанную в примере 12, при переворачивании (50 об/мин) при 125°C в течение 6 дней. На фиг. 14(b) приведена порошковая РГГ продукта.
Пример 14: Синтез состоящего только из диоксида кремния ZSM-5 с использованием С6-диквата N-пентилпирролидина
В тефлоновой вставке для стального автоклава Парра объемом 23 мл готовили раствор путем смешивания 3,51 г раствора гидроксида С6-диквата N-пентилпирролидина ([ОН]=0,86 ммоль/г) с 2,63 г 1 н. раствора KOH. Затем 2,25 г Ludox AS-40 смешивали с суспензией. Затем сосуд закрывали, герметизировали в автоклаве объемом 23 мл и нагревали в конвекционной печи в статических условиях при 100°C в течение 4 дней. Затем твердые вещества отделяли центрифугированием и трижды промывали и сушили в сушильном шкафу при 100°C. Порошковая РГГ продукта приведена на фиг. 14(c).
Пример 15: Синтез состоящего только из диоксида кремния ZSM-5 с использованием С5-диквата N-пентилпирролидина
В тефлоновой вставке для стального автоклава Парра объемом 23 мл готовили раствор путем смешивания 4,92 г раствора гидроксида С5-диквата N-пентилпирролидина ([ОН]=0,61 ммоль/г) с 2,63 г 1 н. раствора KOH. Затем 2,25 г Ludox AS-40 смешивали с суспензией. Затем сосуд закрывали, герметизировали в автоклаве объемом 23 мл и нагревали в конвекционной печи в статических условиях при 100°C в течение 5 дней. Затем твердые вещества отделяли центрифугированием и трижды промывали и сушили в сушильном шкафу при 100°C. Порошковая РГГ продукта приведена на фиг. 14(d).
Пример 16: Синтез BZSM-5 с использованием С5-диквата N-пентилпирролидина
В тефлоновой вставке для стального автоклава Парра объемом 23 мл готовили раствор путем смешивания 4,92 г раствора гидроксида С5-диквата N-пентилпирролидина ([ОН]=0,61 ммоль/г) с 2,63 г 1 н. раствора KOH. Затем 0,046 г борной кислоты растворяли в растворе гидроксида. Затем 2,25 г Ludox AS-40 смешивали с суспензией. Затем сосуд закрывали, герметизировали в автоклаве объемом 23 мл и при переворачивании (50 об/мин) нагревали в конвекционной печи при 125°C в течение 13 дней. Затем твердые вещества отделяли путем фильтрования на воронке Бюхнера при промывке деионизированной водой и сушили в сушильном шкафу при 100°C. Порошковая РГГ продукта приведена на фиг. 14(e).
Пример 17: Синтез BZSM-5 с использованием С5-диквата N-пентилпирролидина
Повторяли процедуру, описанную в примере 16, но реакционную смесь нагревали при 140°C в течение 11 дней. Порошковая РГГ продукта приведена на фиг. 14(f).
Пример 18: Синтез ZSM-5 с использованием С5-диквата N-пентилпирролидина
В тефлоновой вставке для стального автоклава Парра объемом 23 мл готовили раствор путем смешивания 4,93 г раствора гидроксида С5-диквата N-пентилпирролидина ([ОН]=0,61 ммоль/г) с 2,63 г 1 н. раствора KOH. 0,063 г Пирогенного оксида алюминия SpectrAl (Cabot) смешивали с раствором и получали однородную суспензию. Затем сосуд закрывали, герметизировали в автоклаве объемом 23 мл и при переворачивании (~ 50 об/мин) нагревали в конвекционной печи при 160°C в течение примерно 45 мин для растворения большей части оксида алюминия. Затем реактор охлаждали и 2,25 г коллоидного диоксида кремния Ludox AS-40 смешивали с суспензией. Затем добавляли 0,04 г затравочных кристаллов продукта, полученного в примере 7. Затем сосуд закрывали, герметизировали в автоклаве объемом 23 мл и при переворачивании (~ 50 об/мин) нагревали в конвекционной печи при 175°C в течение 3 дней. Затем твердые вещества отделяли путем фильтрования на воронке Бюхнера при промывке деионизированной водой и сушили в сушильном шкафу при 100°C. Порошковая РГГ свидетельствует о том, что продукт представляет собой смесь ZSM-5 и МСМ-68.
Пример 19: Синтез ZSM-5 с использованием С5-диквата N-пентилпирролидина
Повторяли процедуру, описанную в примере 18, за исключением того, что добавляли только 0,032 г пирогенного оксида алюминия и реакционную смесь при переворачивании (~ 50 об/мин) нагревали в конвекционной печи при 160°C в течение 9 дней. На фиг. 15(a) приведена порошковая РГГ продукта.
Пример 20: Синтез ZSM-5 с использованием С5-диквата N-пентилпирролидина
В тефлоновой вставке для стального автоклава Парра объемом 23 мл готовили раствор путем смешивания 3,95 г раствора гидроксида С5-диквата N-пентилпирролидина ([ОН]=0,76 ммоль/г) с 2,63 г 1 н. раствора KOH и 0,88 г деионизированной воды. 0,015 г Пирогенного оксида алюминия SpectrAl (Cabot) смешивали с раствором и получали однородную суспензию. Затем сосуд закрывали, герметизировали в автоклаве объемом 23 мл и при переворачивании (~ 50 об/мин) нагревали в конвекционной печи при 160°C в течение примерно 45 мин для растворения большей части оксида алюминия. Затем реактор охлаждали и 2,12 г Ludox AS-40 смешивали с суспензией. Затем сосуд закрывали, герметизировали в автоклаве объемом 23 мл и при переворачивании (~ 50 об/мин) нагревали в конвекционной печи при 110°C в течение 11 дней. Затем твердые вещества отделяли путем фильтрования на воронке Бюхнера при промывке деионизированной водой и сушили в сушильном шкафу при 100°C. Порошковая РГГ, приведенная на фиг. 15(b), свидетельствует о том, что продукт представляет собой чистый сверхмелкокристаллический ZSM-5.
Пример 21: Синтез ZSM-5 с использованием С5-диквата N-пентилпирролидина
В тефлоновой вставке для стального автоклава Парра объемом 125 мл готовили раствор путем смешивания 35,96 г раствора гидроксида С5-диквата N-пентилпирролидина ([ОН]=0,76 ммоль/г) с 23,91 г 1 н. раствора KOH и 11,4 г деионизированной воды. 0,57 г Пирогенного оксида алюминия SpectrAl (Cabot) смешивали с раствором и получали однородную суспензию. Затем сосуд закрывали, герметизировали в автоклаве объемом 125 мл и при переворачивании (~ 50 об/мин) нагревали в конвекционной печи при 160°C в течение примерно 45 мин для растворения большей части оксида алюминия. Затем реактор охлаждали и 20,45 г Ludox AS-40 смешивали с суспензией. Затем сосуд закрывали, герметизировали в автоклаве объемом 125 мл и при переворачивании (~ 50 об/мин) нагревали в конвекционной печи при 150°C в течение 7 дней. Затем твердые вещества отделяли путем фильтрования на воронке Бюхнера при тщательной промывке деионизированной водой (примерно 1 л) и сушили в сушильном шкафу при 100°C. Порошковая РГГ, приведенная на фиг. 15(c), свидетельствует о том, что продукт представляет собой сверхмелкокристаллический ZSM-5.
Пример 22: Синтез ZSM-5 с использованием С5-диквата N-пентилпирролидина
27
В тефлоновой вставке для стального автоклава Парра объемом 23 мл готовили раствор путем смешивания 3,95 г раствора гидроксида С5-диквата N-пентилпирролидина ([ОН]=0,76 ммоль/г) с 2,63 г 1 н. раствора KOH и 0,90 г деионизированной воды. Затем 2,08 г Ludox AS-40 и 0,13 г метакаолина (Nusheen) смешивали с раствором. Затем сосуд закрывали, герметизировали в автоклаве объемом 23 мл и при переворачивании (~ 50 об/мин) нагревали в конвекционной печи при 140°C в течение 3 дней. Затем твердые вещества отделяли путем фильтрования на воронке Бюхнера при промывке деионизированной водой и сушили в сушильном шкафу при 100°C. Порошковая РГГ, приведенная на фиг. 15(d), свидетельствует о том, что продукт представляет собой ZSM-5, содержащий следовое количество примеси анатаза, содержащегося в реагенте - метакаолине (пик при ~ 25,2 градусах 2-тета). Полученные с помощью СЭМ изображения продукта приведены на фиг. 16. Продукт состоит из сферообразных поликристаллических агрегатов, обладающих размером, составляющим менее 1 мкм. При разрешении полученных с помощью СЭМ изображений невозможно определить размер отдельных кристаллитов. На изображениях, полученных с самым низким увеличением, можно видеть несколько чешуек, которые являются следствием наличия некоторого количества непрореагировавшего метакаолина. Наличие непрореагировавшего метакаолина подтверждено путем анализа с помощью Al ВМУ ЯМР (фиг. 17), результаты которого свидетельствуют о том, что примерно 27% алюминия, содержащегося в полученном продукте, не является тетраэдрическим.
Пример 23: Синтез ZSM-5 с использованием С5-диквата N-пентилпирролидина
27
Повторяли процедуру, описанную в примере 22, за исключением того, что использовали только 0,065 г метакаолина и реакцию проводили при 130°C в течение 3 дней. Порошковая РГГ продукта, приведенная на фиг. 15(e), содержит немного более острые пики, чем порошковая РГГ продукта, полученного в примере 22. На фиг. 18 приведены полученные с помощью СЭМ изображения продукта. Результаты анализа продукта с помощью Al ВМУ ЯМР (фиг. 19) свидетельствуют о том, что 76% алюминия, содержащегося в реагенте - метакаолине, включены в продукт в виде тетраэдрического алюминия.
Пример 24: Синтез ZSM-5 с использованием С5-диквата N-пентилпирролидина
Повторно проводили процедуру, описанную в примере 22, за исключением того, что использовали только 0,033 г метакаолина и реакцию проводили при 130°C в течение 3 дней. Пики на порошковой РГГ продукта [фиг. 20(a)] являются немного более острыми, чем пики на порошковой РГГ продукта, полученного в примере 22. Полученные с помощью СЭМ изображения продукта приведены на фиг. 21.
Пример 25: Синтез ZSM-5 с использованием С5-диквата N-пентилпирролидина
Повторно повторяли процедуру, описанную в примере 22, за исключением того, что реакцию проводили при 130°C в течение 4 дней. Порошковая РГГ продукта приведена на фиг. 20(b).
Пример 26: Синтез ZSM-5 с использованием С5-диквата N-пентилпирролидина
Повторяли процедуру, описанную в примере 23, за исключением того, что реакцию проводили при 120°C в течение 3 дней. Пики на порошковой РГГ продукта [фиг. 20(c)] являются более широкими, чем пики на порошковой РГГ продукта, полученного в примере 23.
Пример 27: Синтез ZSM-5 с использованием С5-диквата N-пентилпирролидина
Повторяли процедуру, описанную в примере 24, за исключением того, что реакцию проводили при 120°C в течение 3 дней. Пики на порошковой РГГ продукта [фиг. 20(d)] являются более широкими, чем пики на порошковой РГГ продукта, полученного в примере 24. Продукт прокаливали так, как описано в примере 9. На фиг. 20(e) приведена порошковая РГГ прокаленного вещества.
Пример 28: Синтез ZSM-5 с использованием С5-диквата N-пентилпирролидина
Повторяли процедуру, описанную в примере 23, за исключением того, что реакцию проводили при 110°C в течение 6 дней. На фиг. 22(a) приведена порошковая РГГ продукта.
Пример 29: Синтез ZSM-5 с использованием С5-диквата N-пентилпирролидина
Повторяли процедуру, описанную в примере 24, за исключением того, что реакцию проводили при 110°C в течение 6 дней. На фиг. 22(b) приведена порошковая РГГ продукта.
Пример 30: Синтез ZSM-5 с использованием С5-диквата N-пентилпирролидина
В тефлоновой вставке для стального автоклава Парра объемом 23 мл готовили раствор путем смешивания 3,95 г раствора гидроксида С5-диквата N-пентилпирролидина ([ОН]=0,76 ммоль/г) с 2,63 г 1 н. раствора KOH и 0,90 г деионизированной воды. 0,022 г Пирогенного оксида алюминия SpectrAl (Cabot) смешивали с раствором и получали однородную суспензию. Затем сосуд закрывали, герметизировали в автоклаве объемом 23 мл и при переворачивании (-50 об/мин) нагревали в конвекционной печи при 160°C в течение примерно 30 мин для растворения большей части оксида алюминия. Затем реактор охлаждали и затем 2,05 г Ludox AS-40 и 0,092 г метакаолина смешивали с раствором. Затем сосуд закрывали, герметизировали в автоклаве объемом 23 мл и при переворачивании (~ 50 об/мин) нагревали в конвекционной печи при 130°C в течение 22 дней. Затем твердые вещества отделяли путем фильтрования на воронке Бюхнера при промывке деионизированной водой и сушили в сушильном шкафу при 100°C. Порошковая РГГ свидетельствует о том, что продукт представляет собой сверхмелкокристаллический ZSM-5.
Пример 31: Синтез ZSM-5 с использованием С5-диквата N-пентилпирролидина
Повторяли процедуру, описанную в примере 30, за исключением того, что использовали только 0,015 г пирогенного оксида алюминия и 0,097 г метакаолина и реакцию проводили в течение 15 дней. На фиг. 22(c) приведена порошковая РГГ продукта. Широкий пик, находящийся в диапазоне от 10 до 15 градусов 2-тета, является следствием использования пластмассового держателя для образца при проведении анализа с помощью порошковой РГГ.
Хотя настоящее изобретение описано и проиллюстрировано с помощью конкретных вариантов осуществления, специалисты с общей подготовкой в данной области техники должны понимать, что настоящее изобретение допускает изменения, необязательно проиллюстрированное в настоящем описании. Таким образом, по этой причине для определения истинного объема настоящего изобретения следует использовать только прилагаемую формулу изобретения.